(57)【要約】  本発明の課題は、ガスバリアーフィルム等の水蒸気透過度及び面内のばらつきを同時に測定する水蒸気透過度評価方法を提供することである。  本発明の水蒸気透過度評価方法は、水分と反応して腐食する腐食性金属を用い、少なくとも下記ステップ（１）〜（５）を含むことを特徴とする。（１）水不透過基板と、腐食性金属層と、評価試料とをこの順に設ける評価セルを作製する。（２）水蒸気に曝す前後に前記評価セルに光を入射して前記腐食性金属層の光学的特性の変化を測定する。（３）前記腐食性金属層の指定した範囲内を、それぞれ一定の単位面積で１０等分以上の一定の分割数に分割し、相互に対応する各部分の光学的特性の変化量を測定する。（４）前記測定で得た光学的特性の変化量から腐食部分の体積を算出して、水蒸気透過度を算出する。（５）前記（４）において得られた水蒸気透過度に基づき、平均値と標準偏差を算出する。
2015194558.tif 000002
【特許請求の範囲】
【請求項１】
水分と反応して腐食する腐食性金属を用いる水蒸気透過度の評価方法であって、少なくとも下記ステップ（１）〜（５）を含むことを特徴とする水蒸気透過度評価方法。
（１）水分不透過基板と、水分と反応して腐食する腐食性金属層と、評価試料とをこの順に設けた水蒸気透過度評価セルを作製するステップ。
（２）水蒸気に曝す前後において、前記水蒸気透過度評価セルの一方の面側から光を入射して前記腐食性金属層の光学的特性の変化を測定するステップ。
（３）前記腐食性金属層の指定した範囲内を、それぞれ一定の単位面積で１０等分以上の一定の分割数に分割し、相互に対応する各部分の光学的特性の変化量を測定するステップ。
（４）前記測定で得た光学的特性の変化量から腐食部分の体積を算出し、当該体積に基づき水蒸気透過度を算出するステップ。
（５）前記ステップ（４）において得られた各部分の水蒸気透過度に基づき、平均値と標準偏差を算出するステップ。
【請求項２】
前記ステップ（２）が、前記水蒸気透過度評価セルの一方の面側から光を入射し、反対側の面から出射する透過光を撮影して画像を得るステップであることを特徴とする請求項１に記載の水蒸気透過度評価方法。
【請求項３】
前記腐食性金属層の表面積が、１ｃｍ２以上であることを特徴とする請求項１又は請求項２に記載の水蒸気透過度評価方法。
【請求項４】
前記腐食性金属層の表面積の合計が１０ｃｍ２以上となるように、前記水蒸気透過度評価セルを複数個用いることを特徴とする請求項１から請求項３までのいずれか一項に記載の水蒸気透過度評価方法。
【請求項５】
前記１０等分以上に分割した腐食性金属層の等分された表面積が、０．０１〜３ｍｍ２の範囲内であることを特徴とする請求項１から請求項４までのいずれか一項に記載の水蒸気透過度評価方法。
【請求項６】
前記ステップ（３）において、さらに、前記腐食性金属層の指定した範囲内を、前記単位面積を２種以上変えて等分し、複数の分割数において、前記相互に対応する各部分の光学的特性の変化量を測定し、前記ステップ（４）及びステップ（５）によって、平均値と標準偏差を算出して、算出値の精度を確認するステップを有することを特徴とする請求項１から請求項５までのいずれか一項に記載の水蒸気透過度評価方法。
【請求項７】
前記ステップ（１）が、前記評価試料と前記水不透過基板とを光硬化型接着剤又は熱硬化型接着剤によって貼合して水蒸気透過度評価セルを作製することを特徴とする請求項１から請求項６までのいずれか一項に記載の水蒸気透過度評価方法。
【請求項８】
請求項１から請求項７までのいずれか一項に記載の水蒸気透過度評価方法を行う水蒸気透過度評価装置であって、
水蒸気透過度評価セルの一方の面に対して斜め方向又は法線方向から照明光を照射する手段と、
前記水蒸気透過度評価セルからの反射光又は反対側の面から出射する透過光のいずれかを測定する手段と、
前記腐食性金属層の指定した範囲内を、それぞれ一定の単位面積で１０等分以上の一定の分割数に分割し、相互に対応する各部分の光学的特性の変化量から、データ解析をして腐食部分の面積と厚さを算出する手段と、  得られた腐食部分の面積と厚さから水蒸気透過度及び水蒸気透過度のばらつきを計算する手段と、
を具備することを特徴とする水蒸気透過度評価装置。
【発明の詳細な説明】
【技術分野】
【０００１】
本発明は、水蒸気透過度評価方法及び水蒸気透過度評価装置に関する。より詳しくは、ガスバリアーフィルム等の水蒸気透過度及び当該水蒸気透過度の面内のばらつきを同時に評価する水蒸気透過度評価方法に関する。
【背景技術】
【０００２】
従来、プラスチック基板やフィルムの表面に、酸化アルミニウム、酸化マグネシウム又は酸化ケイ素等の金属酸化物を含む薄膜（ガスバリアー層）を形成したガスバリアーフィルムは、水蒸気や酸素等の各種ガスによる変質を防止する目的で、各種ガスの遮断を必要とする物品を包装する用途で広く用いられている。また、上記包装用途以外にも、各種ガスによる変質を防止するため、太陽電池、液晶表示素子又は有機エレクトロルミネッセンス素子（以下、有機ＥＬ素子ともいう。）等の電子デバイスを封止する用途にも使用されている。ガスバリアーフィルムは、ガラス基板と比べてフレキシブル性に優れており、ロール式での生産適性や、電子デバイスの軽量化及び取扱い性の点において優位である。【０００３】
しかしながら、透明プラスチック等のフィルム基板は、ガラス基板に対しガスバリアー性が劣るという問題がある。ガスバリアー性が劣る基板を用いると、水蒸気や酸素が浸透してしまい、例えば、電子デバイス内の機能を劣化させてしまうという問題がある。【０００４】
ガスバリアー性の評価方法として、従来用いられてきた水蒸気透過度の評価は、カップ法（ＪＩＳ  Ｚ  ０２０８−１９７６）やいわゆるモコン法（ＪＩＳ  Ｋ  ７１２９−１９９２  Ｂ法）等である。これらの方法のうち、測定可能な範囲の広いモコン法であっても水蒸気透過度が５×１０−２〜５×１０３ｇ／ｍ２／２４ｈの範囲が対象となっている。しかし、液晶基板や有機ＥＬ基板等には、更に高感度の水蒸気透過度の評価が要求されている。【０００５】
ガスバリアーフィルムのガスバリアー性を評価する方法として、上記方法に加えて、水蒸気透過度を測定するカルシウム腐食法（以下、カルシウム法又はＣａ法ともいう。）が知られている（例えば、非特許文献１参照。）。【０００６】
また、カルシウム腐食法に関連して、特許文献１及び特許文献２等に開示されている方法が知られている。これらの方法はガスバリアーフィルムの片面に、水分と反応して腐食する金属層を真空プロセスにて形成させた後、水蒸気不透過性金属でこの面を封止した水蒸気透過度評価セルを使用し、腐食したフィルム試料の反射画像を撮影して、単位面積当たりの腐食点個数、腐食面積、腐食の色調等の画像解析によって、腐食する金属の腐食面積と腐食性金属層の厚さから算出される金属腐食物の体積から、金属と反応する水分量を定量的に評価する方法である。【０００７】
これらのカルシウム腐食法は、従来のモコン法等よりも高感度に水蒸気透過度を測定することができるが、所定の時間において金属層が厚さ方向にどの程度腐食されているかを考慮していない。また、これらの方法は、ガスバリアーフィルム全体の水蒸気透過度や欠陥分布をバルクとして評価することを主眼としたものであり、ガスバリアーフィルム面内の水蒸気透過度のばらつきについては言及していない。
【先行技術文献】
【特許文献】
【０００８】
【特許文献１】特開２００４−３３３１２７号公報
【特許文献２】特開２００５−１８１３００号公報
【非特許文献】
【０００９】
【非特許文献１】ＳＶＣ−４７ｔｈ  Ａｎｎｕａｌ  Ｔｅｃｈｎｉｃａｌ  Ｃｏｎｆｅｒｅｎｃｅ  Ｐｒｏｃｅｅｄｉｎｇｓ，  Ｐ６５４（２００４）
【発明の概要】
【発明が解決しようとする課題】
【００１０】
本発明は、上記問題・状況に鑑みてなされたものであり、その解決課題は、ガスバリアーフィルム等の水蒸気透過度及び当該水蒸気透過度の面内のばらつきを同時に評価する水蒸気透過度評価方法及び当該評価方法を行う水蒸気透過度評価装置を提供することである。
【課題を解決するための手段】
【００１１】
本発明者は、上記課題を解決すべく、上記問題の原因等について検討する過程において、水分と反応して腐食する腐食性金属を形成した水蒸気透過度評価セルによって、ガスバリアーフィルム等の水蒸気透過度を評価するときに、特定のステップを含む評価方法によって、ガスバリアーフィルムの面内の水蒸気透過度及び当該水蒸気透過度のばらつきを同時に測定できる、新規な水蒸気透過度評価方法を見出した。【００１２】
すなわち、本発明に係る上記課題は、以下の手段により解決される。【００１３】
１．水分と反応して腐食する腐食性金属を用いる水蒸気透過度の評価方法であって、少なくとも下記ステップ（１）〜（５）を含むことを特徴とする水蒸気透過度評価方法。
（１）水分不透過基板と、水分と反応して腐食する腐食性金属層と、評価試料とをこの順に設けた水蒸気透過度評価セルを作製するステップ。
（２）水蒸気に曝す前後において、前記水蒸気透過度評価セルの一方の面側から光を入射して前記腐食性金属層の光学的特性の変化を測定するステップ。
（３）前記腐食性金属層の指定した範囲を、それぞれ一定の単位面積で１０等分以上の一定の分割数に分割し、相互に対応する各部分の光学的特性の変化量を測定するステップ。（４）前記測定で得た光学的特性の変化量から腐食部分の体積を算出し、当該体積に基づき水蒸気透過度を算出するステップ。
（５）前記ステップ（４）において得られた各部分の水蒸気透過度に基づき、平均値と標準偏差を算出するステップ。【００１４】
２．前記ステップ（２）が、前記水蒸気透過度評価セルの一方の面側から光を入射し、反対側の面から出射する透過光を撮影して画像を得るステップであることを特徴とする第１項に記載の水蒸気透過度評価方法。【００１５】
３．前記腐食性金属層の表面積が、１ｃｍ２以上であることを特徴とする第１項又は第２項に記載の水蒸気透過度評価方法。【００１６】
４．前記腐食性金属層の表面積の合計が１０ｃｍ２以上となるように、前記水蒸気透過度評価セルを複数個用いることを特徴とする第１項から第３項までのいずれか一項に記載の水蒸気透過度評価方法。【００１７】
５．前記１０等分以上に分割した腐食性金属層の等分された表面積が、０．０１〜３ｍｍ２の範囲内であることを特徴とする第１項から第４項までのいずれか一項に記載の水蒸気透過度評価方法。【００１８】
６．前記ステップ（３）において、さらに、前記腐食性金属層の指定した範囲を、前記単位面積を２種以上変えて等分し、複数の分割数において、前記相互に対応する各部分の光学的特性の変化量を測定し、前記ステップ（４）及びステップ（５）によって、平均値と標準偏差を算出して、算出値の精度を確認するステップを有することを特徴とする第１から第５項までのいずれか一項に記載の水蒸気透過度評価方法。【００１９】
７．前記ステップ（１）が、前記評価試料と前記水分不透過基板とを光硬化型接着剤又は熱硬化型接着剤によって貼合して水蒸気透過度評価セルを作製することを特徴とする第１項から第６項までのいずれか一項に記載の水蒸気透過度評価方法。【００２０】
８．第１項から第７項までのいずれか一項に記載の水蒸気透過度評価方法を行う水蒸気透過度評価装置であって、
水蒸気透過度評価セルの一方の面に対して斜め方向又は法線方向から照明光を照射する手段と、
前記水蒸気透過度評価セルからの反射光又は反対側の面から出射する透過光のいずれかを測定する手段と、
前記腐食性金属層の指定した範囲内を、それぞれ一定の単位面積で１０等分以上の一定の分割数に分割し、相互に対応する各部分の光学的特性の変化量から、データ解析をして腐食部分の面積と厚さを算出する手段と、
得られた腐食部分の面積と厚さから水蒸気透過度及び水蒸気透過度のばらつきを計算する手段と、
を具備することを特徴とする水蒸気透過度評価装置。
【発明の効果】
【００２１】
本発明の上記手段により、ガスバリアーフィルム等の水蒸気透過度及び当該水蒸気透過度の面内のばらつきを同時に評価する水蒸気透過度評価方法及び当該評価方法を行う水蒸気透過度評価装置を提供することができる。【００２２】
可撓性を有する有機ＥＬ素子等の電子デバイスにおいて、水蒸気に対する高いガスバリアー性を有するガスバリアーフィルムの使用が必要であり、当該ガスバリアーフィルムの欠陥等による水蒸気透過度の上昇が電子デバイスの劣化につながる。従来のカルシウム腐食法による水蒸気透過度評価方法は、専らフィルム全体の水蒸気透過度を測定するものに対して、本発明の方法は、フィルム全体の水蒸気透過度の評価に加えて、より微細領域の水蒸気透過度及び当該水蒸気透過度の面内のばらつきを同時に評価することが可能であり、当該評価によってガスバリアーフィルムのガスバリアー性の質をより精度よく定量的に評価できるものである。
【図面の簡単な説明】
【００２３】
【図１】本発明に係る水蒸気透過度評価セルの模式図
【図２Ａ】本発明に係る水蒸気透過度評価システムの一例を示す概略構成図
【図２Ｂ】本発明に係る水蒸気透過度評価システムの別の一例を示す概略構成図
【図３】本発明に係る水蒸気透過度評価システムの主要構成を示すブロック図
【図４】水蒸気透過度算出処理の流れを示すフローチャート
【図５】本発明の水蒸気透過度評価方法によって測定された実施例
【発明を実施するための形態】
【００２４】
本発明の水蒸気透過度評価方法は、水分と反応して腐食する腐食性金属を用いる水蒸気透過度の評価方法であって、少なくとも前記ステップ（１）〜（５）を含むことを特徴とする。この特徴は、請求項１から請求項８までの請求項に係る発明に共通する技術的特徴である。
【００２５】
本発明では、腐食性金属層の光学的特性の変化を測定し解析する際に、当該部位全体に加えて、当該部位をさらに細分化し、その各部位に対してそれぞれ光学的特性の変化量をデータ解析し、当該データより当該部位の水蒸気透過度を算出し、さらに水蒸気透過度のばらつきを算出するステップを含むことを特徴とする。本発明の方法によって、例えば評価試料であるガスバリアーフィルム全体の水蒸気透過度及び微細領域の水蒸気透過度と当該領域の水蒸気透過度のばらつきを評価することができ、ガスバリアー性の質をより精度良く定量的に評価することができる。
【００２６】
本発明の実施態様としては、本発明の効果発現の観点から、前記ステップ（２）が、前記水蒸気透過度評価セルの一方の面側から光を入射し、反対側の面から出射する透過光を撮影して画像を得るステップであることが、腐食性金属層の腐食した厚さを精度よく評価でき、水蒸気と反応した金属体積の算出精度が向上する観点から、好ましい。
【００２７】
また、本発明では測定精度をより高めるために、前記腐食性金属層の表面積が、１ｃｍ２以上であること、当該表面積の合計が１０ｃｍ２以上となるように、前記水蒸気透過度評価セルを複数個用いること、及び前記１０等分以上に分割した腐食性金属層の等分された表面積が、０．０１〜３ｍｍ２の範囲内であることが、好ましい。
【００２８】
さらに、前記ステップ（３）において、腐食性金属層の指定した範囲内を、前記単位面積を２種以上変えて等分し、複数の分割数において、前記相互に対応する各部分の光学的特性の変化量を測定し、前記ステップ（４）及びステップ（５）によって、平均値と標準偏差を算出して、算出値の精度を確認するステップを有することが、好ましい実施態様である。
【００２９】
また、前記ステップ（１）が、前記評価試料と前記水分不透過基板とを光硬化型接着剤又は熱硬化型接着剤によって貼合して水蒸気透過度評価セルを作製することが、水蒸気透過度評価セルの透明性と腐食性金属層の封止をバランスさせる観点から、好ましい。
【００３０】
本発明の水蒸気透過度評価方法を行う水蒸気透過度評価装置は、前記水蒸気透過度評価セルの一方の面に対して斜め方向又は法線方向から照明光を照射する手段と、前記水蒸気透過度評価セルからの反射光又は反対側の面から出射する透過光のいずれかを測定する手段と、前記腐食性金属層の指定した範囲内を、それぞれ一定の単位面積で１０等分以上の一定の分割数に分割し、相互に対応する各部分の光学的特性の変化量から、腐食部分のデータ解析をして面積と厚さを算出する手段と、得られた腐食部分の面積と膜厚から水蒸気透過度を算出し、平均値と標準偏差を計算する手段と、を具備することが特徴である。
【００３１】
以下、本発明とその構成要素、及び本発明を実施するための形態・態様について詳細な説明をする。なお、本願において、「〜」は、その前後に記載される数値を下限値及び上限値として含む意味で使用する。
【００３２】
≪本発明の水蒸気透過度評価方法の概要≫
本発明の水蒸気透過度評価方法は、水分と反応して腐食する腐食性金属を用いる水蒸気透過度の評価方法であって、少なくとも下記ステップ（１）〜（５）を含むことを特徴とする。
（１）水分不透過基板と、水分と反応して腐食する腐食性金属層と、評価試料とをこの順に設けた水蒸気透過度評価セルを作製するステップ。
（２）水蒸気に曝す前後において、前記水蒸気透過度評価セルの一方の面側から光を入射して前記腐食性金属層の光学的特性の変化を測定するステップ。
（３）前記腐食性金属層の指定した範囲内を、それぞれ一定の単位面積で１０等分以上の一定の分割数に分割し、相互に対応する各部分の光学的特性の変化量を測定するステップ。
（４）前記測定で得た光学的特性の変化量から腐食部分の体積を算出し、当該体積に基づき水蒸気透過度を算出するステップ。
（５）前記ステップ（４）において得られた各部分の水蒸気透過度に基づき、平均値と標準偏差を算出するステップ。
【００３３】
かかる構成によって、評価試料全体の水蒸気透過度に加えて微細領域の水蒸気透過度及び当該領域の水蒸気透過度のばらつきを同時に評価し、当該評価によって評価試料のガスバリアー性の質をより精度良く定量的に評価できるものである。
【００３４】
例えば、ガスバリアーフィルムは、フィルム全体の水蒸気透過度が低いことに加えて、面内の水蒸気透過度のばらつきが小さいことが望ましい。従来の水蒸気透過度の評価方法では専らフィルム全体の水蒸気透過度について評価することを狙いとしてきたが、本発明の評価方法によれば、フィルム全体の水蒸気透過度に加えて面内の水蒸気透過度のばらつきを簡易に評価することができるため、ガスバリアー性の質をより精度良く定量的に評価することができる。そのため、本発明の水蒸気透過度評価方法は、ガスバリアーフィルムの設計を支援する有力な評価方法となり得る。
【００３５】
＜本発明の水蒸気透過度評価方法の構成＞
本発明の水蒸気透過度評価方法は、腐食性金属を有する水蒸気透過度評価セルによって少なくとも前記（１）〜（５）のステップにて、ガスバリアーフィルム等の水蒸気透過度及び水蒸気透過度のばらつきを評価する水蒸気透過度評価方法である。
【００３６】
また、本発明の水蒸気透過度評価装置は、上記（１）〜（５）のステップを順次行うことができる装置であって、水蒸気透過度評価セルの一方の面に対して斜め方向又は法線方向から照明光を照射する手段と、前記水蒸気透過度評価セルからの反射光又は反対側の面から出射する透過光のいずれかを測定する手段と、前記腐食性金属層の指定した範囲内を、それぞれ一定の単位面積で１０等分以上の一定の分割数に分割し、相互に対応する各部分の光学的特性の変化量から、腐食部分のデータ解析をして面積と厚さを算出する手段と、得られた腐食部分の面積と厚さから水蒸気透過度及び水蒸気透過度のばらつきを計算する手段と、を具備することが好ましい。
【００３７】
〔１〕水蒸気透過度評価方法
以下、各ステップの詳細を説明する。
【００３８】
（１）水蒸気透過度評価セルを作製するステップ
このステップは、水分不透過基板と、水分と反応して腐食する腐食性金属層と、評価試料とをこの順に設けた水蒸気透過度評価セルを作製するステップである。
【００３９】
本発明に係る水蒸気透過度評価セル（以下、簡単に評価セルともいう。）は、その内部に水分と反応して腐食する腐食性金属層（以下、単に腐食性金属層ともいう。）を有する。
【００４０】
図１に、本発明に係る水蒸気透過度評価セルの一例を示す模式図を示す。
【００４１】
水蒸気透過度評価セルＦは、まず水分不透過基板１上に水分と反応して腐食する腐食性金属層２を形成する。
【００４２】
本発明に係る水分不透過基板１とは、水分の透過をせず、透明であるものが好ましく、ガラス基材であることが好ましい。例えば、ソーダライムガラス、ケイ酸塩ガラスなどが挙げられ、ケイ酸塩ガラスであることが好ましく、具体的には、シリカガラス又はホウケイ酸ガラスであることがより好ましい。ガラス基材の厚さは、０．１〜２ｍｍの範囲内であり、透明であることが透過光で画像撮影する際にノイズを持ち込まない観点から好ましい。
【００４３】
本発明に係る腐食性金属とは、水分と反応して腐食する金属層を構成する金属であって、光学的特性が変化する金属であることが好ましい。
【００４４】
具体的には、アルカリ金属、アルカリ土類金属又はその合金が好ましく、リチウムやカリウムなどのアルカリ金属、又はカルシウム、マグネシウムやバリウムなどのアルカリ土類金属が挙げられる。中でも安価で比較的蒸着膜を形成しやすいカルシウムであることが好ましい。
【００４５】
カルシウムは、水分と化学結合を起こすことで、水酸化カルシウムに変化し、銀色から透明に変色する。例えば、カルシウムの光反射率や光透過率又は輝度値の変化を測定することで、腐食の程度を解析することができ、水蒸気透過度を測定することができる。
【００４６】
腐食性金属層２の形成は蒸着でも塗布でも限定はされないが、作業性、層厚の制御の観点から蒸着であることが好ましい。例えば以下のように実施する。金属蒸着源を有する真空蒸着装置を用い、水分と反応して腐食する金属を、蒸着させたい部分以外をマスクした評価対象の水分不透過基板１に蒸着させる。真空蒸着装置を用いることは、蒸着後大気に触れることなしに後述する封止材である接着剤層３によって腐食性金属層を封止できることから、好ましい。また、当該腐食性金属層２は評価試料６上に設けてもよい。
【００４７】
腐食性金属層の層厚は１０〜５００ｎｍの範囲内であることが好ましい。蒸着によって形成された水分と反応して腐食する金属層の厚さが１０ｎｍ以上であると、金属層が水分不透過基板１上に均一に形成されるため好ましい。一方、５００ｎｍ以下であると、接着剤で封止する際に、水分と反応して腐食する金属層が形成されている部分と形成されていない部分の境目の段差を小さくすることで、境界部での剥離や封止欠陥ができにくくなるため好ましい。
【００４８】
腐食性金属層の形成表面積は、後述するステップ（３）において、腐食性金属層の指定した範囲内を、それぞれ一定の単位面積で１０等分以上の一定の分割数に分割し、相互に対応する各部分の光学的特性の変化量を測定する観点から、１ｃｍ２以上であることが好ましく、１〜１０００ｃｍ２の範囲内であることがより好ましく、１〜５００ｃｍ２の範囲内であることがさらに好ましい。
【００４９】
実際の測定に当たっては、評価試料全体の水蒸気透過度を精度良く評価する観点から、評価対象の腐食性金属層の表面積の合計が１０ｃｍ２以上となるように、前記水蒸気透過度評価セルを複数個用い、得られた水蒸気透過度の平均値を得ることが好ましい。
【００５０】
当該腐食性金属層２を形成した後はマスクを取り去り、大気に触れないうちに、接着剤層３として光硬化型接着剤含有層又は熱硬化型接着剤含有層によって封止し、次いで評価試料６と貼合する。
【００５１】
接着剤層３に用いられる接着剤は、特に限定されず、通常接着剤、粘着剤として用いられるもの、例えば、アクリル系粘着剤、ゴム系粘着剤、ポリウレタン系粘着剤、シリコーン系粘着剤等が挙げられ、アクリル酸系オリゴマー又はメタクリル酸系オリゴマーの反応性ビニル基を有する光硬化性又は熱硬化性接着剤、エポキシ系等の熱硬化性又は化学硬化性（二液混合）接着剤、ホットメルト型のポリアミド、ポリエステル、ポリオレフィン、カチオン硬化タイプの紫外線硬化型エポキシ樹脂接着剤等が好ましく用いることができる。
【００５２】
本発明では、シート状に加工された接着剤を用いることが好ましい。
【００５３】
シート状タイプの接着剤を用いる場合には、常温（２５℃程度）では非流動性を示し、かつ、加熱すると５０〜１２０℃の範囲内の温度で流動性を発現するような接着剤を用いる。
【００５４】
接着剤層の厚さとしては、特に制限はなく、接着シートの用途等に応じて適宜選定されるが、好ましくは０．５〜１００μｍの範囲、より好ましくは１〜６０μｍの範囲、更に好ましくは３〜４０μｍの範囲である。接着強度の観点から０．５μｍ以上であることが好ましく、１００μｍ以下であれば封止端からの水分影響を小さくすることができる。
【００５５】
接着剤層の厚さ５０μｍにおける水蒸気透過度は、４０℃、相対湿度９０％の雰囲気下で、好ましくは２５ｇ／ｍ２／ｄａｙ以下、より好ましくは１０ｇ／ｍ２／ｄａｙ以下、更に好ましくは８ｇ／ｍ２／ｄａｙ以下である。水蒸気透過率が２５ｇ／ｍ２／ｄａｙ以下であれば、端部からの水浸入を防止することができる。
【００５６】
接着剤の光透過率は、全光透過率で８０％以上が好ましく、より好ましくは８５％以上、さらに好ましくは９０％以上である。全光透過率が８０％未満となると入射した光のロスが大きくなり評価に支障を生じる。全光線透過率は、ＪＩＳ  Ｋ  ７３７５：２００８「プラスチック−全光線透過率及び全光線反射率の求め方」に従って測定することができる。
【００５７】
評価試料６は特に限定されるものではないが、本発明が好ましく適用できる試料としてガスバリアーフィルムが挙げられ、当該ガスバリアーフィルムとして基材フィルム４上に形成されているガスバリアー層５は、本発明に係る評価セルにおいては腐食性金属層２の面側に配置されることが好ましい。
【００５８】
以下、本願では評価試料としてガスバリアーフィルムを前提に説明をする。
【００５９】
また、接着剤及びガスバリアーフィルムに残存する水分等の影響を抑えるために、水蒸気透過度評価セルは前処理を行うことが好ましい。特に接着剤と腐食性金属が直接接触するようなＣａセル構成の場合は、接着剤の残存水分量が０〜２０００ｐｐｍの範囲内であることが好ましく、さらに好ましくは１０〜１０００ｐｐｍの範囲内である。
【００６０】
この範囲より大きい場合は、腐食性金属と接着剤の水分との反応の影響が大きくなり、評価に支障が生じる。一方、小さい場合は非常に長い処理時間を要することになり、現実的ではない。残存水分量の測定方法としては、カールフィシャー法やＧＣ−ＭＡＳＳ法など既知の方法を用いることができる。
【００６１】
また場所による残留水分量が異なる場合があり、作製したＣａセルの腐食性金属部にムラが生じる場合があるので、残存水分量が所定範囲内に入っている場合でも前処理をすることが望ましい。
【００６２】
前処理の方法としては、真空下若しくは低水分濃度環境下に曝すことによりなされる。処理温度・時間は、フィルムの耐熱性や接着剤の耐熱性・硬化条件によって適宜決めればよいが、例えば室温環境であれば４時間以上真空若しくは低水分濃度環境に曝すことが望ましい。
（２）腐食性金属層の光学的特性の変化を測定するステップ
ステップ（２）は、水蒸気に曝す前後において、前記水蒸気透過度評価セルの一方の面側から光を入射して前記腐食性金属層の光学的特性の変化を測定するステップであり、後述する水蒸気透過度評価装置の照明装置及び測定装置によって、腐食性金属層の腐食部分の光学的特性の変化を測定するステップである。
【００６３】
前記測定する手段は、光電子増倍管（Ｐｈｏｔｏｍｕｌｔｉｐｌｉｅｒ  ｔｕｂｅ）又は分光器を用いることができる。
【００６４】
分光器を用いる場合は、前記水蒸気透過度評価セルの一方の面側から光を入射し、反射光又は透過光によって、前記腐食性金属層の光学的特性の変化をスポット的に移動しながら測定することが好ましい。
【００６５】
また、腐食金属層の指定した範囲を画像として撮影する場合は、前記水蒸気透過度評価セルの一方の面側から光を入射し、反射光又は透過光を、エリア型、若しくはラインセンサ型のＣＣＤ、又はＣＭＯＳカメラを用いて撮影することができ、中でもエリア型のＣＣＤ、又はＣＭＯＳカメラを用いることが好ましい。
【００６６】
ステップ（２）は、水蒸気に曝す前後において、前記水蒸気透過度評価セルの一方の面側から光を入射して前記腐食性金属層の光学的特性の変化を測定するステップであるが、評価セルに入射した光の反射光を測定する場合と透過光を測定する場合がある。ガスバリアーフィルムが透明であれば、透過光を測定するステップであることが好ましい。
【００６７】
これは、本発明では腐食部分の光学的特性の変化を測定し、当該部位の光学的特性の変化量を求め、データ処理によって腐食部分の面積と厚さから腐食金属の体積を算出する観点から、機器からの反射光等によるノイズ等の影響の少ない透過光を測定することが好ましい実施態様である。
【００６８】
測定は、水蒸気に曝した後は所定の時間毎に行うことが好ましい。こうして、腐食が経時的にどのように進行するかをデータ化することができる。
【００６９】
「水蒸気に曝す」とは、前記評価セルを、例えば恒温恒湿槽に格納して水蒸気と接触させることをいう。当該恒温恒湿槽の温度及び湿度条件は適宜選択されるものであるが、例えば、温度は室温〜９０℃の範囲であることが好ましく、相対湿度は４０〜９０％ＲＨの範囲であることが好ましい。また、当該恒温恒湿槽への格納時間は、特に定めるものではないが、１０〜２０００時間程度から選択されることが好ましく、格納時間中に適当な間隔で一旦評価セルを取り出し、評価してもよい。
【００７０】
（３）データ処理による光学的特性の変化量の測定ステップ
ステップ（３）は、前記腐食性金属層の指定した範囲内を、それぞれ一定の単位面積で１０等分以上の一定の分割数に分割し、相互に対応する各部分の光学的特性の変化量を測定するステップである。
【００７１】
一定の単位面積とは、前記１０等分以上に分割した腐食性金属層の等分された表面積が、０．０１〜３ｍｍ２の範囲内であることが好ましい。さらに好ましくは０．１〜２ｍｍ２の範囲内である。これは、分割面積が３ｍｍ２以下であれば、データが離散的にならず、ばらつきを充分に表現でき、一方、分割面積が０．０１ｍｍ２以上であれば、腐食性金属層の腐食による消失部分の影響が小さくなり、ばらつきの算出に問題が生じない理由による。
光学的特性とは前記したように、腐食性金属層の光反射率、透過率又は輝度値であり、これら特性の所定の時間内での変化量をデータ解析から求める。データ解析はＣＰＵ（Ｃｅｎｔｒａｌ  Ｐｒｏｃｅｓｓｉｎｇ  Ｕｎｉｔ）に制御され、後述する専用のデータ処理部１４において行われる。
【００７２】
また、ステップ（３）においては、前記腐食性金属層の指定した範囲内を、前記単位面積を２種以上変えて等分し、複数の分割数において、前記相互に対応する各部分の光学的特性の変化量を測定し、後述するステップ（４）及びステップ（５）によって、平均値と標準偏差をそれぞれ算出して、算出値の精度を確認するステップとすることも好ましい。
【００７３】
（４）水蒸気透過度算出ステップ
ステップ（４）は、後述するデータ処理部（水蒸気透過度算出部１４ｂ）において、前記データ処理によって得た光学的特性の変化量から腐食部分の厚さを算出し、腐食部分の面積に乗じることで腐食部分の体積を算出し、当該データに基づき水蒸気透過度を算出するステップである。
【００７４】
例えば、ステップ（１）で腐食性金属層の表面積を１ｃｍ２で形成し、ステップ（２）によって撮影された画像データを、面積が１ｍｍ２ずつとなるように１００等分に分割し、水蒸気に曝す前後の相互に対応する各部分の光学的特性（光反射率、光透過率又は輝度値）の変化量から換算される腐食性金属層の厚さを算出し、面積に乗ずることで腐食された金属層の体積を算出する。
【００７５】
腐食された金属層の厚さは、光学的特性（光反射率、光透過率又は輝度値）の変化量が腐食性金属と化学結合した水蒸気量に比例するため、上記変化量に基づいて求めることが可能である。
【００７６】
具体的には、あらかじめ形成された腐食性金属層の水蒸気に曝す前の光学的特性を測定し、次いで本発明の評価における温湿度条件でモデル的に水蒸気に曝して腐食させながら、当該光学的特性の変化部位をトレースする。同時に、腐食した金属層の厚さを光学顕微鏡等でモニターしながら、測定された光学的特性の変化量と対応する腐食された金属層の厚さの関係を解析し、検量線を作成しておく。
【００７７】
本法では、光学的特性の変化量と対応する腐食された金属層の厚さは、Ｌａｍｂｅｒｔ−Ｂｅｅｒの法則に則ることができ、ある特定の範囲であれば一次関数で近似することもできる。
【００７８】
また、求められた腐食された金属層の厚さから、下記腐食率（％）として求めることもでき、腐食された金属層の体積を求めるときに、当該腐食率を用いることもできる。
【００７９】
腐食率（％）＝（腐食された金属層の厚さ／あらかじめ形成した腐食性金属層の厚さ）×１００
モデル実験においては、限定されるものではないが、光学的特性の変化量を精度良く測定することが必要であるので、測定環境の光反射等による影響（ノイズ）を考慮しなくてもよい、透過光を撮影して画像を得る方法であることが、好ましい。
【００８０】
したがって、上記モデル実験によって得られる検量線から腐食した金属層の厚さを知ることができるため、恒温恒湿度処理を施した水蒸気透過度評価セルの腐食する金属の腐食面積とその厚さから算出される腐食金属物の総体積を経時的に観察することによって、腐食性金属と反応した水分量が算出されるため、評価試料の水蒸気透過度を定量的に評価できる。
【００８１】
腐食性金属は水分と反応することで金属水酸化物に変化する。下記式（１）に示すように、価数ａの金属１ｍｏｌはａｍｏｌの水分と反応し、１ｍｏｌの金属水酸化物を生成する。
【００８２】
（式１）  Ｍ  ＋  ａＨ２Ｏ  →  Ｍ（ＯＨ）ａ  ＋  （ａ／２）Ｈ２
よって水蒸気透過量は、恒温恒湿処理時間、水蒸気透過度評価セルの腐食性金属層の表面積と処理後の腐食された金属表面積、腐食した腐食性金属層の厚さ、腐食性金属の腐食部分の厚さ補正係数、腐食後の金属水酸化物の密度から求めることができる（式３）。
【００８３】
恒温恒湿処理後の金属水酸化物のモル量（Ｘ）：
（式２）  Ｘ＝（δ×ｔ×ｄ（ＭＯＨ））／Ｍ（ＭＯＨ）
水蒸気透過度（ｇ／ｍ２／ｄａｙ）：
（式３）  水蒸気透過度（ｇ／ｍ２／ｄａｙ）＝Ｘ×１８×ｍ×（１０４／Ａ）×（２４／Ｔ）
恒温恒湿処理時間            ：  Ｔ（ｈｏｕｒ）
腐食性金属層の表面積        ：  Ａ（ｃｍ２）
腐食した腐食性金属層の厚さ  ：  ｔ（ｃｍ）
腐食された金属表面積        ：  δ（ｃｍ２）
腐食後の金属水酸化物分子量  ：  Ｍ（ＭＯＨ）
腐食後の金属水酸化物密度    ：  ｄ（ＭＯＨ）（ｇ／ｃｍ３）
腐食性金属の価数            ：  ｍ
ここで、腐食した腐食性金属層の厚さは、前記光学的特性の変化量から腐食率を求め厚さに換算したものである。
【００８４】
（５）水蒸気透過度の平均値と標準偏差を算出するステップ
ステップ（５）は、前記ステップ（４）において得られた、一定の単位面積で１０等分以上の一定の分割数に分割した各部分の水蒸気透過度のデータに基づき、後述するデータ処理部（水蒸気透過度分布算出部１４ｃ）で、平均値と標準偏差を算出するステップである。平均値及び標準偏差ともに常法によって求めることができ、平均値は算術平均値である。また、ばらつきを表現するのにヒストグラムを用いることも好ましいため、データ処理部（水蒸気透過度分布算出部１４ｃ）でヒストグラムを作成することも好ましい。
【００８５】
（標準偏差の求め方）
標準偏差は、水蒸気透過度の値を対数に変換した値から、下記に示す方法で算出する。
【００８６】
水蒸気透過度の値を対数に変換したＮ個のデータ  ｘ１，  ｘ２，  ．．．，  ｘＮを母集団とし、その母集団の相加平均（母平均）ｍを下記数式１によって求める：
【数１】
2015194558.tif 000003
次に、上で求めた母平均 ｍを使って下記数式２で分散を求める。
【００８７】
【数２】
2015194558.tif 000004
この分散（σ２）の正の平方根σを、標準偏差とする。
【００８８】
例えば、ガスバリアーフィルム全体の水蒸気透過度を知るには、上記分割した各部分のデータの平均値を算出することで行うことができるが、さらに下記方法を採用することが好ましい。
【００８９】
前記腐食性金属層の表面積の合計を１０ｃｍ２以上となるように、前記水蒸気透過度評価セルを複数個用い、それらから得られた画像データを１画像へ合成して、各セルの水蒸気透過度の算術平均値を求めフィルム全体の水蒸気透過度とし、さらにそれぞれのセルで一定の単位面積で分割した箇所の水蒸気透過度の標準偏差を求めて、フィルム全体のばらつきを算出することが好ましい。このような処理フローもデータ処理部（水蒸気透過度分布算出部１４ｃ）で行うことができる。また、各水蒸気透過度評価セルで分割した各部分のデータを算出し、その各データを合わせ標準偏差を算出してもよい。
【００９０】
複数の水蒸気透過度評価セルを合算することで各評価セルのばらつきだけでなく、よりフィルム全体の特性を表すことができる。
【００９１】
〔２〕水蒸気透過度評価装置及びシステム
以下、本発明に好ましい水蒸気透過度評価装置及びシステムについて、その一例を説明する。
【００９２】
〔２−１〕水蒸気透過度評価装置及びシステムの構成
本発明の水蒸気透過度評価装置は、前記（１）〜（５）のステップを順次行うことができる装置であって、水蒸気透過度評価セルの一方の面に対して斜め方向又は法線方向から照明光を照射する手段と、前記水蒸気透過度評価セルからの反射光又は反対側の面から出射する透過光のいずれかを測定する手段と、前記腐食性金属層の指定した範囲内を、それぞれ一定の単位面積で１０等分以上の一定の分割数に分割し、相互に対応する各部分の光学的特性の変化量から、腐食部分のデータ解析をして面積と厚さを算出する手段と、得られた腐食部分の面積と厚さから水蒸気透過度及び水蒸気透過度のばらつきを計算する手段と、を具備することが好ましい。
【００９３】
以下、本発明で好ましい測定手段であるＣＣＤカメラを用いた撮像装置、及びそれによって撮像された画像を用いた画像処理を例にとって、水蒸気透過度評価装置及びシステムを説明する。
【００９４】
本発明の水蒸気透過度評価装置及び水蒸気透過度評価システムの構成の一例として、図２Ａ及び別の一例として図２Ｂに示す。また、水蒸気透過度評価システム１００の機能ブロック図を図３に示す。
【００９５】
図２Ａに示すとおり、本発明の水蒸気透過度評価方法に用いる水蒸気透過度評価システム１００は、データ処理装置１０、撮像調整装置２０、撮像装置３０、試験片観察台４０、外部出力装置５０及び照明装置６０を備えていることが好ましい。
【００９６】
撮像装置３０及び照明装置６０は、評価セルの一方の面に対して斜め方向から照射し、その反射光を測定する場合もあり、その場合は図２Ｂ示した撮像装置３１及び照明装置６１の配置であることが好ましい。
【００９７】
［データ処理装置］
データ処理装置１０は、撮像調整装置２０及び撮像装置３０と相互に通信可能に接続されている。以下において、データ処理装置１０の各構成について説明する。
【００９８】
図３に示すとおり、データ処理装置１０は、制御部１１、記録部１２、通信部１３、データ処理部１４（局所水蒸気透過度算出部１４ａ、水蒸気透過度算出部１４ｂ、水蒸気透過度分布算出部１４ｃ）及び操作表示部１５等を備え、バス１６により各部が相互に通信可能に接続されている。
【００９９】
制御部１１は、データ処理装置１０の動作を統括制御するＣＰＵ（Ｃｅｎｔｒａｌ  Ｐｒｏｃｅｓｓｉｎｇ  Ｕｎｉｔ）１１ａと、ＣＰＵ１１ａがプログラムを実行する際に各種データを一時的に格納するためのワークメモリーとして機能するＲＡＭ（Ｒａｎｄｏｍ
Ａｃｃｅｓｓ  Ｍｅｍｏｒｙ）１１ｂと、ＣＰＵ１１ａが読み出して実行するプログラムや固定データが記憶されたプログラムメモリー１１ｃなどを備えている。プログラムメモリー１１ｃは、ＲＯＭなどにより構成されている。
【０１００】
記録部１２は、撮像装置３０により撮影された画像データの他、データ処理部で用いる各種閾値のデータ、照明装置６０の照射条件データ、実際に評価で測定された水蒸気透過度の値、撮影された腐食部分の腐食性金属層の厚さ変換データ等、本発明の水蒸気透過度評価方法に係るデータを格納、記録する。
【０１０１】
通信部１３は、ネットワークＩ／Ｆ等の通信用のインターフェイスを備え、イントラネット等のネットワークを介して、操作表示部１５から入力された測定条件を撮像調整装置２０に送信する。また、通信部１３は、撮像装置３０から送られる画像データを受信する。
【０１０２】
データ処理部１４は、通信部１３により受信し、撮像装置３０により撮影された腐食性金属層の画像データから、全体及び前記微細分割部位の光学的特性の変化量について解析する。
【０１０３】
データ処理部１４は、ステップ（３）、ステップ（４）及びステップ（５）に用いられる、局所水蒸気透過度算出部１４ａ、水蒸気透過度算出部１４ｂ及び水蒸気透過度分布算出部１４ｃを備える。
【０１０４】
局所水蒸気透過度算出部１４ａには、ステップ（３）及び（４）である、水蒸気に曝す前後における撮影により得た画像の腐食性金属層の指定した範囲内を、それぞれ一定の単位面積で１０等分以上の一定の分割数に分割し、相互に対応する各部分の光学的特性の変化量を測定し、当該測定で得た光学的特性の変化量から腐食部分の体積を算出し、当該体積に基づき水蒸気透過度を算出する手段である。
【０１０５】
水蒸気透過度算出部１４ｂと水蒸気透過度分布算出部１４ｃは、ステップ（５）である、前記ステップにおいて得られた各部分の水蒸気透過度データに基づき、平均値と標準偏差を算出する手段である。
【０１０６】
操作表示部１５は、例えば、ＬＣＤ（Ｌｉｑｕｉｄ  Ｃｒｙｓｔａｌ  Ｄｉｓｐｌａｙ）、ＬＣＤを覆うように設けられたタッチパネル、各種スイッチやボタン、テンキー及び操作キー群等（図示略）から構成されてもよい。操作表示部１５は、ユーザーからの指示を受け付けその操作信号を制御部１１に出力する。また、操作表示部１５は、制御部１１から出力される表示信号に従って、各種操作指示や設定情報を入力するための各種設定画面や各種処理結果等を表示する操作画面をＬＣＤ上に表示する。
【０１０７】
［撮像調整装置］
撮像調整装置２０は、データ処理装置１０から受信した測定条件に基づいて撮像装置３０を調整する。
具体的には、撮像調整装置２０は、データ処理装置１０から受信した測定条件、例えば、水蒸気透過度評価セルからの位置（高さ）、撮影間隔、移動速度、撮像倍率等に基づいて撮像装置３０を調整することができる。
【０１０８】
［撮像装置］
照明装置６０を水蒸気透過度評価セルＦの法線方向に配置し、照明光を水蒸気透過度評価セルＦに当て、透過する光を撮像装置３０にて撮影する。水蒸気透過度評価セルＦの腐食による透過光の変化を感度良く撮影するため、照明装置６０、水蒸気透過度評価セルＦ、撮像装置３０の位置を設定する。
【０１０９】
また、水蒸気透過度評価セルＦの反射光によって評価する場合は、図２Ｂで示すように、照明装置６１を水蒸気透過度評価セルＦの斜め４５°方向に配置し、照明光を水蒸気透過度評価セルＦに当て、反射光を撮像装置３１にて撮影する。水蒸気透過度評価セルＦの腐食による透過光の変化を感度良く撮影するため、照明装置６１、水蒸気透過度評価セルＦ、撮像装置３１の位置を設定する。つまり、照明装置６１から水蒸気透過度評価セルＦへの光の入射角と水蒸気透過度評価セルＦから撮像装置３１への反射角を等しくする。
【０１１０】
撮像装置３０は、エリア型若しくはラインセンサ型のＣＣＤカメラを用いることができる。水蒸気透過度評価セルＦの測定対象範囲を数回以内の撮影でカバーできる場合は、エリア形、それよりも広い範囲を撮影する必要がある場合はラインセンサ形を使用すると、撮影時間、精度の面で好ましい。
【０１１１】
好ましくはエリア型のカメラであり、エリア型のカメラの場合は２００万画素以上で、ばらつきを好ましく得るためには１画素が５０μｍ以下となるようにレンズや撮影条件を決定することが望ましい。
【０１１２】
［照明装置］
照明装置６０としては、撮像装置３０で反射光又は透過光を撮影するのに十分な面積が必要で、輝度はできる限り均一であることが好ましい。
【０１１３】
照明装置６０の光源は、特に限定されるものではないが、重水素ランプやハロゲンランプ、ＬＥＤ（Ｌｉｇｈｔ  Ｅｍｉｔｔｉｎｇ  Ｄｉｏｄｅ）ランプを光源としたファイバー型の光源、又は蛍光灯やＬＥＤ、ＯＬＥＤ（Ｏｒｇａｎｉｃ  Ｌｉｇｈｔ  Ｅｍｉｔｔｉｎｇ  Ｄｉｏｄｅ）を用いた面光源を用いることができる。好ましくは面光源である。
【０１１４】
［試験片観察台］
試験片観察台４０は、例えば、試験片固定台４１、二軸電動ステージ４２及び装置フレーム４３を備える態様が好ましい。前記透過光を撮影する場合は、試験片固定台４１は、透過光を遮らないように、その部分が中空であるか透明であることが必要である。
【０１１５】
具体的には、試験片観察台４０は、試験片固定台４１によって水蒸気透過度評価セルＦを固定する。試料となる水蒸気透過度評価セルＦが、例えば、ロール状に巻き取られている場合であっても、短軸方向を試験片固定台４１によって固定し、所定の速さで二軸電動ステージを動かし、水蒸気透過度評価セルＦを長軸方向に移動させることで、試験片観察台４０よりも広い範囲を撮像装置３０で測定することができる。
【０１１６】
なお、試験片観察台４０は、データ処理装置１０と通信可能に接続されていてもよい。データ処理装置１０と試験片観察台４０を相互に通信可能に接続することで、水蒸気透過度評価セルを移動させる速度をデータ処理装置１０により設定してもよい。
【０１１７】
［外部出力装置］
データ処理装置１０は、データ処理装置１０と通信可能に接続される外部出力装置５０を備えていてもよい。外部出力装置５０は、一般的なＰＣ（Ｐｅｒｓｏｎａｌ  Ｃｏｍｐｕｔｅｒ）であってもよいし、画像形成装置等であってもよい。また、外部出力装置５０は、データ処理装置１０の操作表示部１５の代わりに操作表示部として機能してもよい。
【０１１８】
〔２−２〕水蒸気透過度算出方法のフローチャート
次いで、水蒸気透過度算出方法についての測定例を、図４に示すフローチャートを参照しながら説明する。以下説明では、評価試料はガスバリアーフィルムを用いた例を示す。
【０１１９】
インプットされるデータとしては、撮像条件、測定モード（透過光系又は反射光系）、及び画像分割面積と分割数などの画像分割パラメータ設定等のデータである（Ｓ１）。画像分割パラメータは数種を同時に設定し、最終的に評価結果を随時比較できるようにすることも好ましい。
【０１２０】
インプットされたデータによって、ガスバリアーフィルム表面の腐食部分の画像データが取得される（Ｓ２）。局所水蒸気透過度算出部１４ａにて、撮像された腐食性金属層の分割された各部分の光学的特性の変化量を得る画像処理が行われる（Ｓ３）。
【０１２１】
画像処理の結果、アウトプットとして、入力した測定モードに則した腐食性金属層の光学的変化量が取得される（Ｓ４）。当該変化量からあらかじめ作成した、光学的変化量と腐食金属層の厚さとの検量線をもとに、腐食部分の厚さを求め各部分の腐食率を算出する（Ｓ５）。
【０１２２】
次いで、水蒸気透過度算出部１４ｂにおいて、反射系の測定の場合は、以下の計算式（ｉ）によって水蒸気透過度が計算される（Ｓ６）。
【０１２３】
式中、ＷＶＴＲは水蒸気透過度（Ｗａｔｅｒ  Ｖａｐｏｒ  Ｔｒａｎｓｍｉｓｓｉｏｎ  Ｒａｔｅ）の略号である。Ａは定数をあらかじめ計算したもので、Ａ＝（３．３４４５×１０−２）である。
【０１２４】
（ｉ）反射ＷＶＴＲ（ｇ／ｍ２／ｄａｙ）＝Ａ×反射光による腐食金属層膜厚：０ｈｒ）（ｎｍ）×腐食率（％）／今回測定時間（ｈｒ）
透過系の場合は、透過光による腐食金属層膜厚を計算し、得られた透過光による腐食金属層膜厚から、同様に下記計算式(ii)から透過ＷＶＴＲの計算を行う（Ｓ８）。
【０１２５】
（ii)透過ＷＶＴＲ（ｇ／ｍ２／ｄａｙ）＝Ａ×透過光による腐食金属層膜厚：０ｈｒ
）（ｎｍ）×腐食率（％）／今回測定時間（ｈｒ）
以上求めた各ピクセル（等分した分割部位）ごとの各水蒸気透過度のデータを用いて、水蒸気透過度分布算出部１４ｃにおいて、反射ＷＶＴＲ又は透過ＷＶＴＲの平均値及び標準偏差を算出する（Ｓ７）。この時に各ピクセルでの水蒸気透過度のヒストグラムを作成することもできる。
【０１２６】
以上の水蒸気透過度のデータは、記録部１２のデータベースに反映させる。
【実施例】
【０１２７】
以下、実施例を挙げて本発明をさらに具体的に説明するが、本発明はこれらに限定されるものではない。
＜水蒸気透過度評価方法に用いた装置、評価試料＞
１．蒸着装置：日本電子（株）製真空蒸着装置ＪＥＥ−４００
２．恒温恒湿度オーブン：Ｙａｍａｔｏ Ｈｕｍｉｄｉｃ ＣｈａｍｂｅｒＩＧ４７Ｍ
３．ガスバリアーフィルム
評価に用いたガスバリアーフィルムは、以下の方法によって作製した。【０１２８】
（ガスバリアー層の形成）
両面に易接着加工された１００μｍの厚さのポリエチレンテレフタレート（ＰＥＴ）基板（東洋紡績株式会社製、コスモシャインＡ４３００）に、パーヒドロポリシラザンと、アミン触媒溶液を、スピンコーターを用いてスピンコートにより、乾燥後、表面に真空紫外光照射（エキシマ改質処理）を行い、ポリシラザン含有層を改質してガスバリアー層を形成した。その際、改質条件を変化させて、評価に用いるガスバリアーフィルムを作製した。【０１２９】
４．水分と反応して腐食する金属：カルシウム（粒状）
＜実施例１＞
２５ｍｍ□のガラス上に蒸着装置にて１０ｍｍ□の面積でカルシウム（Ｃａ：腐食性金属）を、蒸着装置：日本電子（株）製真空蒸着装置ＪＥＥ−４００を用いて蒸着し、接着剤（スリーボンド製１６５５）を貼合したガスバリアーフィルム（ガスバリアーフィルムＡ、ガスバリアーフィルムＢ及びガスバリアーフィルムＣ）で封止を行いガスバリアーフィルムの水蒸気透過度評価セルの作製を行った。なお接着剤を貼合したガスバリアーフィルムは接着剤の水分およびガスバリアーフィルム表面の吸着水を除去するため１昼夜グローブボックス（ＧＢ）内に放置した。【０１３０】
作製した評価セルは、図２Ａのように、ガラス面側の法線方向より光を入射し、反対面側より透過光を、エリア型のＣＣＤカメラを用いて撮影を行った。その後、評価セルを８５℃・８５％ＲＨの恒温恒湿槽（Ｙａｍａｔｏ Ｈｕｍｉｄｉｃ ＣｈａｍｂｅｒＩＧ４７Ｍ）にて９８ｈｒ放置し、同様にＣＣＤカメラにて撮影を行った。【０１３１】
得られた画像から中心の８ｍｍ□を切り抜き、切り抜いた画像全体の輝度値を取得し、事前に準備した輝度値とカルシウム膜厚の検量線より、カルシウム膜厚を算出した。得られたカルシウム膜厚から恒温恒湿槽に入れた前後で膜厚の変化量を算出し、そのデータよりセル全体の水蒸気透過度（ＷＶＴＲ）の算出を行ったところ、ガスバリアーフィルムＡは、７×１０−３ｇ／ｍ２／ｄａｙ、ガスバリアーフィルムＢは８×１０−３ｇ／ｍ２／ｄａｙ、及びガスバリアーフィルムＣは５×１０−３ｇ／ｍ２／ｄａｙであった。【０１３２】
また、切り抜いた８ｍｍ□の画像を１ｍｍ２の大きさになるように６４分割し、それぞれ分割した箇所の輝度値を取得し、カルシウム膜厚及び水蒸気透過度（ＷＶＴＲ）の算出を行った。得られた６４個の水蒸気透過度（ＷＶＴＲ）の値を対数に変換した値から標準偏差(σ)を算出したところ、ガスバリアーフィルムＡは０．２１、ガスバリアーフィルムＢは０．１７及びガスバリアーフィルムＣは０．０４であった。【０１３３】
以上のデータを図５に示す。図５に示すデータより、ガスバリアーフィルムＡはガスバリアーフィルムＢよりも、フィルム全体の水蒸気透過度（ＷＶＴＲ）はやや優れているが、面内の水蒸気透過度の分布（標準偏差）は劣る。一方、ガスバリアーフィルムＣはサンプルＡ及びサンプルＢに対して、フィルム全体の水蒸気透過度（ＷＶＴＲ）が優れており、かつ面内の水蒸気透過度の分布（標準偏差σ）も大幅に小さいことから、３者の中では最も望ましいガスバリアー性を有するガスバリアーフィルムであると評価できる。【０１３４】
＜実施例２＞
２５ｍｍ□のガラス上に蒸着装置にて１２ｍｍ□の面積でカルシウム（Ｃａ：腐食性金属）を、蒸着装置：日本電子（株）製真空蒸着装置ＪＥＥ−４００を用いて蒸着し、接着剤（スリーボンド製１６５５）を貼合したガスバリアーフィルム（ガスバリアーフィルムＤ及びガスバリアーフィルムＥ）で封止を行いガスバリアーフィルムの水蒸気透過度評価セルの作製を行った。なお接着剤を貼合したガスバリアーフィルムは接着剤の水分およびガスバリアーフィルム表面の吸着水を除去するため１昼夜グローブボックス（ＧＢ）内に放置した。【０１３５】
作製した評価セルは、図２Ａのように、ガラス面側の法線方向より光を入射し、反対面側より透過光を、エリア型のＣＣＤカメラを用いて撮影を行った。その後、評価セルを８５℃・８５％ＲＨの恒温恒湿槽（Ｙａｍａｔｏ Ｈｕｍｉｄｉｃ ＣｈａｍｂｅｒＩＧ４７Ｍ）にて１００ｈｒ放置し、同様にＣＣＤカメラにて撮影を行った。【０１３６】
得られた画像から中心の１０ｍｍ□を切り抜き、切り抜いた画像全体の輝度値を取得し、事前に準備した輝度値とカルシウム膜厚の検量線より、カルシウム膜厚を算出した。得られたカルシウム膜厚から恒温恒湿槽に入れた前後で膜厚の変化量を算出し、そのデータよりセル全体の水蒸気透過度（ＷＶＴＲ）の算出を行ったところ、ガスバリアーフィルムＤ及びＥともに２×１０−３ｇ／ｍ２／ｄａｙであった。【０１３７】
また、切り抜いた１０ｍｍ□の画像を１ｍｍ２の大きさになるように１００分割し、それぞれ分割した箇所の輝度値を取得し、カルシウム膜厚及び水蒸気透過度（ＷＶＴＲ）の算出を行った。得られた１００個の水蒸気透過度（ＷＶＴＲ）の値を対数に変換した値から標準偏差（σ）を算出したところ、ガスバリアーフィルムＤは０．１４、ガスバリアーフィルムＥは０．４５であった。【０１３８】
以上から、ガスバリアーフィルムＤ、Ｅは面全体のガスバリアー性能は同じだが、ガスバリアーフィルムＤは面内のばらつきが小さく、ガスバリアー膜の質が高い。それに対してガスバリアーフィルムＥはガスバリアー層の面内のばらつきが大きく、ガスバリアー膜の質が低く、欠陥が散在することが分かった。【０１３９】
このように従来では表現ができなかった面内の性能分布（ばらつき）を定量化することで、ガスバリアーフィルムの質を定量的に表現することができた。【０１４０】
＜実施例３＞
成膜有効幅が１０００ｍｍのガスバリアーフィルムＡを用いて、幅手中心から１００ｍｍ間隔でそれぞれ２５ｍｍ□に切り出し、接着剤（スリーボンド製１６５５）を介して、１２ｍｍ□にカルシウムを蒸着したガラスと貼合を行い、ガスバリアーフィルムの水蒸気透過度評価セルの作製を行った。なお接着剤の水分及びガスバリアーフィルム表面の吸着水を除去するため、事前にガスバリアーフィルムと接着剤を貼合し。１昼夜グローブボックス（ＧＢ）内に放置した。【０１４１】
実施例１と同様に撮影して得られた画像から、中心の１０ｍｍ□を切り抜き、切り抜いた画像全体の輝度値を取得し、事前に準備した輝度値とカルシウム膜厚の検量線より、カルシウム膜厚を算出した。得られたカルシウム膜厚から恒温恒湿槽に入れた前後で膜厚の変化量を算出し、さらにセル全体の水蒸気透過度（ＷＶＴＲ）の算出を行った。また切り抜いた１０ｍｍ□の画像を１ｍｍ２の大きさになるように１００分割し、それぞれ分割した箇所の輝度値を取得し、カルシウム膜厚及び水蒸気透過度（ＷＶＴＲ）の算出を行った。また、得られた水蒸気透過度の値を対数に変換した値から標準偏差（σ）を求めた。【０１４２】
結果を表１に示した。【０１４３】
【表１】
2015194558.tif 000005
【０１４４】
幅手端部にかけてセル全体の水蒸気透過度（ＷＶＴＲ）がやや上昇する傾向が見られたが、各評価セルのばらつき（標準偏差）は変わらなかった。なお評価セル全体の水蒸気透過度（ＷＶＴＲ）の変動は幅手の膜厚分布の傾向と一致しており、製膜装置に起因するものであることが分かった。【０１４５】
＜実施例４＞
実施例１と同様にして、以下の条件で水蒸気透過度を評価した。【０１４６】
ガスバリアーフィルム：ガスバリアーフィルムＣ、
フィルム・ガラスサイズ：３０×１９０ｍｍ、
カルシウム蒸着面積：１０×１７０ｍｍ、
画像サイズ：９×５０ｍｍ×３か所とし、１画像へ合成
各セルの水蒸気透過度（ＷＶＴＲ）の平均値：フィルム全体の水蒸気透過度（ＷＶＴＲ）
それぞれのセルで１ｍｍ２になるように分割した箇所の水蒸気透過度（ＷＶＴＲ）の値を合わせて、フィルム全体のばらつき（標準偏差）を算出した。【０１４７】
複数の評価セルを合算することで各評価セルのばらつきだけでなく、よりフィルム全体の特性を表すことができた。【０１４８】
＜実施例５＞
実施例１と同様にして、以下の条件で水蒸気透過度を評価した。【０１４９】
ガスバリアーフィルム：ガスバリアーフィルムＣ、
フィルム・ガラスサイズ：６８ｍｍ□、
カルシウム蒸着面積：５０ｍｍ□、
画像切り出し：４８ｍｍ□
画像分割数：２３０４分割（各１ｍｍ２）と３２９１分割（各０．７ｍｍ２）の２種類
上記複数の分割数でそれぞればらつき（標準偏差）を算出して比較することで、より測定精度を上げることができた。
【産業上の利用可能性】
【０１５０】
本発明の水蒸気透過度評価方法は、ガスバリアーフィルム等の水蒸気透過度及び面内のばらつきを同時に測定する評価方法を提供するため、ガスバリアーフィルムの設計に好適に利用することができる。
【符号の説明】
【０１５１】
Ｆ  水蒸気透過度評価セル
１  水分不透過基板
２  腐食性金属層
３  接着剤層
４  基材フィルム
５  ガスバリアー層
６  評価試料
１００  水蒸気透過度評価システム
１０  データ処理装置
１１  制御部
１２  記録部
１３  通信部
１４  データ処理部
１４ａ  局所水蒸気透過度算出部
１４ｂ  水蒸気透過度算出部
１４ｃ  水蒸気透過度分布算出部
１５  操作表示部
２０  撮像調整装置
３０、３１  撮像装置
４０  試験片観察台
４１  試験片固定台
４２  二軸電動ステージ
４３  装置フレーム
６０、６１  照明装置
【図１】
2015194558.tif 000006
【図２Ａ】
2015194558.tif 000007
【図２Ｂ】
2015194558.tif 000008
【図３】
2015194558.tif 000009
【図４】
2015194558.tif 000010
【図５】
2015194558.tif 000011
【国際調査報告】
2015194558.tif 000012
2015194558.tif 000013
2015194558.tif 000014
2015194558.tif 000015